(57)【要約】【課題】  ポリオレフィン系樹脂などの難密着性の基材に対し、高い密着性を有し、耐水性などの密着特性に優れた接着を与えることのできる接着剤用水性樹脂組成物を提供する。【解決手段】  （メタ）アクリル酸４−t−ブチルシクロヘキシル単量体（ａ）単位を有するアクリル系重合体（Ａ）の粒子が水に分散されたエマルション組成物を含む接着剤用水性樹脂組成物。【選択図】      なし【特許請求の範囲】
【請求項１】
（メタ）アクリル酸４−t−ブチルシクロヘキシル単量体（ａ）単位を有するアクリル系重合体（Ａ）の粒子が水に分散されたエマルション組成物を含む接着剤用水性樹脂組成物。
【請求項２】
接着される基材の少なくとも１つがポリオレフィン系樹脂からなる請求項１に記載の接着剤用水性樹脂組成物。
【請求項３】
請求項１または２に記載した接着剤用水性樹脂組成物からなる接着剤。
【発明の詳細な説明】
【技術分野】
【０００１】
本発明は、接着剤用水性樹脂組成物に関する。本発明は、特に、印刷およびエンボスの施されたポリオレフィン系樹脂成形製品の製造の際に使用される接着剤に有用であり、ポリオレフィン系樹脂成形体を接着する際に高い接着強度を有し、耐水性などの密着性能に優れる接着剤を与える接着剤用水性樹脂組成物に関する。
【背景技術】
【０００２】
オレフィン系単量体の重合体であるポリオレフィン系樹脂は、機械的性質、耐薬品性に優れる上に、低コストで成形加工が容易であることから、多種の用途に幅広く利用されている。さらに、ポリオレフィン系樹脂は、リサイクル性にも優れることから、近年の地球環境問題を背景としてその用途はさらに拡大しつつある。しかしながら、ポリオレフィン系樹脂は、非極性であることから、ポリオレフィン系樹脂成形物等の基材表面への接着が困難であることが知られている。
【０００３】
ポリオレフィン系樹脂を接着する方法としては、ポリオレフィン系樹脂に対して強い付着力を有する塩素化ポリオレフィンを使用することが知られている。例えば、塩素化ポリオレフィンに（メタ）アクリル酸エステルおよび不飽和カルボン酸をグラフト重合させたグラフト共重合体を含む塗料用樹脂組成物を用いることが開示されている（例えば、特許文献１）。しかしながら、含塩素化合物は、環境問題への関心の高まりから、その使用が回避される傾向にある。そのため、近年では、塩素を含まないプライマーに対する要求が急速に高まっている。
【０００４】
塩素を含まないプライマー組成物としては、不飽和カルボン酸変性ポリオレフィン樹脂をはじめとする種々の酸変性ポリオレフィン樹脂からなるプライマー組成物が提案されている。例えば、ポリオレフィン樹脂にアクリル酸、無水マレイン酸等の不飽和カルボン酸をグラフト共重合させた後、さらにポリエステルまたはアルコールなどを反応させた変性共重合体を含むプライマー組成物が開示されている（例えば、特許文献２）。また、ポリオレフィン樹脂を不飽和カルボン酸および特定の（メタ）アクリレートでグラフト変性した変性ポリオレフィン樹脂を含むプライマーも開示されている（例えば、特許文献３）。しかしながら、前述したこれらの組成物においては、有機溶剤が使用されており、近年の環境負荷の問題や残留溶剤臭の問題から水性の非塩素系塗料組成物が要望されている。
【０００５】
かかる水性組成物については、カルボキシル基含有塩素化ポリオレフィンを強制乳化により水に分散させた後、単量体をグラフト重合させることにより製造する方法が開示されている（例えば、特許文献４）。また、ポリオレフィン樹脂を強制乳化により水に分散させた後、単量体をグラフト重合させることにより製造する方法が開示されている（例えば、特許文献５）。しかし、これらの製造法では、強制乳化による分散を利用するものであるため、分散させる重合体に対して１０〜２０質量％程度の多量の界面活性剤が必要となる。すなわち、これらの製造方法で得られる水系プライマーは、多量の界面活性剤を含んでいるため、耐水性などの密着性能が大きく低下するという問題点を有している。
【０００６】
【特許文献１】特公昭６３−２４６２８号公報（第１〜５頁）
【特許文献２】特開平１１−２１７５３７号公報（第２〜８頁）
【特許文献３】特開２００２−１７３５１４号公報（第２〜１２頁）
【特許文献４】特開２００２−３０８９２１号公報
【特許文献５】特開２０００−２８１９６０号公報
【発明の開示】
【発明が解決しようとする課題】
【０００７】
よって、本発明の目的は、ポリオレフィン系樹脂などの難密着性の基材およびアクリル系樹脂などを含む極性樹脂に対し、高い密着性を有し、耐水性などの密着特性に優れた接着を与えることのできる接着剤用水性樹脂組成物を提供することにある。
【課題を解決するための手段】
【０００８】
すなわち、本発明は、（メタ）アクリル酸４−t−ブチルシクロヘキシル単量体（ａ）単位を有するアクリル系重合体（Ａ）の粒子が水に分散されたエマルション組成物を含む接着剤用水性樹脂組成物を提供する。
【０００９】
また、本発明は、上記接着剤用水性樹脂組成物において、接着される基材の少なくとも１つがポリオレフィン系樹脂からなる接着剤用水性樹脂組成物を提供する。
【発明の効果】
【００１０】
本発明の接着剤用水性樹脂組成物によれば、含塩素化合物や酸変性ポリオレフィン樹脂を使用することなく、ポリオレフィン系樹脂に対して密着性が良好で、耐水性などの密着特性に優れる接着を得ることができる。
【発明を実施するための最良の形態】
【００１１】
以下、本発明の好ましい実施の形態について詳細に説明するが、本発明はこれらの態様のみに限られるものではなく、その精神と思想の範囲内において様々な変形がなされ得るものであることを理解されたい。
【００１２】
＜（メタ）アクリル酸４−t−ブチルシクロヘキシル単量体（ａ）＞
本発明において、（メタ）アクリル酸４−t−ブチルシクロヘキシルは、アクリル酸もしくはメタクリル酸エステル、すなわちアクリル酸４−t−ブチルシクロヘキシルまたはメタクリル酸４−t−ブチルシクロヘキシルを意味する。
【００１３】
（メタ）アクリル酸４−t−ブチルシクロヘキシル単量体（ａ）は、それぞれ単独で、または２種を組み合わせて用いることができる。
【００１４】
＜アクリル系重合体（Ａ）＞
アクリル系重合体（Ａ）は、（メタ）アクリル酸４−t−ブチルシクロヘキシル単量体（ａ）単位を有するものであり、（メタ）アクリル酸４−t−ブチルシクロヘキシル単量体（ａ）単位と他の単量体（ｂ）単位とを有する共重合体であってもよい。
【００１５】
アクリル系重合体（Ａ）が共重合体である場合は、密着性の点から、共重合体中の（メタ）アクリル酸４−t−ブチルシクロヘキシル単量体（ａ）単位の含有量は５０質量％以上１００質量％未満であることが好ましく、８０質量％以上１００質量％未満であることがより好ましい。また、共重合体の構造は特に限定されず、例えば、ランダム共重合体、グラフト共重合体、ブロック共重合体等の構造をとることができる。このような共重合体は、（メタ）アクリル酸４−t−ブチルシクロヘキシル単量体（ａ）と、これと共重合可能な他の単量体（ｂ）とを共重合することにより得られる。
【００１６】
アクリル系重合体（Ａ）の数平均分子量は、オレフィン系樹脂からなる基材への密着性の点から、５,０００〜５００,０００であるのが好ましく、１０,０００〜３００,０００がより好ましい。
【００１７】
＜他の単量体（ｂ）＞
アクリル系重合体（Ａ）が共重合体である場合、他の単量体（ｂ）は（メタ）アクリル酸４−t−ブチルシクロヘキシル単量体（ａ）以外の単量体である。
【００１８】
他の単量体（ｂ）としては、例えば、（メタ）アクリル酸メチル、（メタ）アクリル酸エチル、（メタ）アクリル酸ｎ−プロピル、（メタ）アクリル酸ｎ−ブチル、（メタ）アクリル酸イソブチル、（メタ）アクリル酸イソアミル、（メタ）アクリル酸ラウリル、（メタ）アクリル酸ドデシル、（メタ）アクリル酸ステアリル、（メタ）アクリル酸フェニル、（メタ）アクリル酸ベンジル、（メタ）アクリル酸グリシジル、（メタ）アクリル酸２−エチルヘキシル、（メタ）アクリル酸２−ヒドロキシエチル、（メタ）アクリル酸２−ヒドロキシプロピル、（メタ）アクリル酸２−ヒドロキシブチル、（メタ）アクリル酸３−ヒドロキシブチル、（メタ）アクリル酸４−ヒドロキシブチル、（メタ）アクリル酸ポリエチレングリコール、（メタ）アクリル酸ポリプロピレングリコール、プラクセルＦＭもしくはＦＡ（ダイセル化学（株）製カプロラクトン付加単量体）等の（メタ）アクリル酸エステル類；アクリル酸、メタクリル酸、フマル酸、無水マレイン酸、イタコン酸、無水イタコン酸、ビシクロ［２．２．１］−５−ヘプテン−２，３−ジカルボン酸無水物等のα，β−不飽和カルボン酸類；Ｎ−フェニルマレイミド、Ｎ−シクロヘキシルマレイミド、Ｎ−ｔ−ブチルマレイミド等のマレイミド類；カプリン酸ビニル、ラウリン酸ビニル、ステアリン酸ビニル、トリフルオロ酢酸ビニル等のビニルエステル類；ブタジエン、イソプレン、４−メチル−１，３−ペンタジエン、１，３−ペンタジエン等のジエン類；スチレン、ｏ−メチルスチレン、ｍ−メチルスチレン、ｐ−メチルスチレン、ｏ，ｐ−ジメチルスチレン等のモノもしくはポリアルキルスチレン等の芳香族ビニル化合物；メタクリルアミド、Ｎ−メチロールメタクリルアミド、ブトキシメタクリルアミド、アクリルアミド、Ｎ−メチロールアクリルアミド、ブトキシアクリルアミド等の重合性アミド類；ジメチルアミノエチル（メタ）アクリレート、ジエチルアミノエチル（メタ）アクリレート等のジアルキルアミノエチル（メタ）アクリレート類；３−メタクリロキシプロピルトリメトキシシラン、３−メタクリロキシプロピルトリエトキシシラン、ビニルトリメトキシシラン等の不飽和有機シラン化合物等が挙げられる。
【００１９】
これらのうちでは、入手のし易さ、密着性の面から、（メタ）アクリル酸エステル類、α，β−不飽和カルボン酸類が好ましい。さらに、これらのうちでも、（メタ）アクリル酸メチル、（メタ）アクリル酸ｎ−ブチル、（メタ）アクリル酸ラウリル、（メタ）アクリル酸ドデシル、（メタ）アクリル酸ステアリル、（メタ）アクリル酸グリシジル、（メタ）アクリル酸２−ヒドロキシエチル、（メタ）アクリル酸４−ヒドロキシブチル、プラクセルＦＭ、プラクセルＦＡ、メタクリル酸およびアクリル酸がより好ましい。
【００２０】
＜エマルション組成物＞
アクリル系重合体（Ａ）粒子が水に分散されたエマルション組成物は、界面活性剤を使用して水中にアクリル系重合体（Ａ）粒子を乳化させることにより得ることができ、（メタ）アクリル酸４−t−ブチルシクロヘキシル単量体（ａ）をまたは（メタ）アクリル酸４−t−ブチルシクロヘキシル単量体（ａ）と単量体（ｂ）とを水中で乳化重合し、あるいはアクリル系重合体（Ａ）を水中に強制乳化することにより製造することができる。界面活性剤の使用量の観点からは乳化重合による製造法が好ましい。
【００２１】
また、アクリル系重合体（Ａ）粒子の平均粒子径は、組成物を塗布した時の塗料固形分の向上および塗膜の外観向上の観点から、２０〜１０００ｎｍの範囲であるのが好ましく、より好ましくは５０〜３００ｎｍの範囲である。
【００２２】
また、アクリル系重合体（Ａ）の割合は、エマルションの安定性および組成物の塗布効率の観点から、全質量（アクリル系重合体（Ａ）と水の合計）に対して５〜６０質量％であることが好ましく、１０〜４０質量％となることがより好ましい。
【００２３】
乳化重合時に使用される開始剤は、特に限定されるものではなく、一般に乳化重合に使用されるものであれば全て使用することができる。代表的なものとしては、過酸化水素；過硫酸アンモニウム、過硫酸カリウム、過硫酸ナトリウム等の過硫酸塩；クメンハイドロパーオキサイド、ｔ−ブチルハイドロパーオキサイド、ベンゾイルパーオキサイド、ｔ−ブチルパーオキシ−２−エチルヘキサノエート、ｔ−ブチルパーオキシベンゾエート、ラウロイルパーオキサイド等の有機過酸化物；アゾビスイソブチロニトリル等のアゾ化合物；あるいはこれらと鉄イオン等の金属イオンおよびナトリウムスルホキシレート、ホルムアルデヒド、ピロ亜硫酸ナトリウム、亜硫酸水素ナトリウム、Ｌ−アスコルビン酸、ロンガリット等の還元剤との組み合わせによるレドックス開始剤等が挙げられ、これらのうちの１種を単独で、もしくは２種以上を組み合わせて用いることができる。
【００２４】
また、必要に応じて、ｔ−ドデシルメルカプタン、ｎ−オクチルメルカプタン、ｎ−ドデシルメルカプタン等のメルカプタン類、アリルスルホン酸、メタアリルスルホン酸およびそれらのナトリウム塩等のアリル化合物などを分子量調節剤として使用することも可能である。
【００２５】
また、粒子の安定性を向上させるため、通常の乳化重合に使用される界面活性剤を用いることが好ましい。かかる界面活性剤の具体例としては、例えば、アニオン系界面活性剤、非イオン系界面活性剤、カチオン系界面活性剤やその他の反応性界面活性剤などが挙げられ、これらの１種を単独でもしくは２種以上を組み合わせて用いることができる。
【００２６】
界面活性剤の使用量は、特に制限されないが、使用量が多くなると得られる組成物の耐水性などの密着特性が低下することがあるため、アクリル系重合体に対して１０質量％以下であることが好ましい。
【００２７】
重合に際しては、前記した単量体を一括して、もしくは分割して、あるいは連続的に滴下しながら加え、前記した如き開始剤の存在下に、例えば０〜２００℃、実用的には３０〜１５０℃の温度で重合される。
【００２８】
また、本発明の接着剤用水性樹脂組成物においては、エマルションを中性〜弱アルカリ性とする、すなわち、ｐＨを６．５〜１０．０の範囲とすることによって、エマルション安定性を高めることができる。ｐＨの調整は、例えば、乳化重合後に塩基性化合物を添加することによって行うことができる。ここで使用することのできる塩基性化合物としては、アンモニア、トリエチルアミン、プロピルアミン、ジブチルアミン、アミルアミン、１−アミノオクタン、２−ジメチルアミノエタノール、エチルアミノエタノール、２−ジエチルアミノエタノール、１−アミノ−２−プロパノール、２−アミノ−１−プロパノール、３−アミノ−１−プロパノール、１−ジメチルアミノ−２−プロパノール、３−ジメチルアミノ−１−プロパノール、２−プロピルアミノエタノール、エトキシプロピルアミン、アミノベンジルアルコール、モルホリン、水酸化ナトリウム、水酸化カリウム等が挙げられる。
【００２９】
また、エマルション組成物には、各種の添加剤、例えば、硬化剤、架橋剤、造膜助剤、消泡剤、ハジキ防止剤、レベリング剤、粘着付与剤、硬度付与剤、防腐剤、増粘剤、凍結防止剤、分散剤などや、無機顔料、有機顔料などの各種顔料を添加することもできる。
【００３０】
＜接着剤用水性樹脂組成物＞
次に、本発明の接着剤用水性樹脂組成物について説明する。
【００３１】
本発明の接着剤用水性樹脂組成物は、アクリル系重合体（Ａ）粒子が水に分散されたエマルション組成物を含んでなる。
【００３２】
本発明の接着剤用水性樹脂組成物には、これを基材に均一に塗布することを可能にするため、造膜助剤、消泡剤、顔料分散剤、増粘剤、ワックス、界面活性剤、防腐剤等の添加剤を必要に応じて添加することができる。
【００３３】
本発明の接着剤用水性樹脂組成物は、従来公知の種々の方法で基材に塗布することができる。例えば、基材への塗布後、６０〜１３０℃程度の温度条件で、３０〜１２０分間加熱することによって、密着性に優れた塗膜を形成することができる。
【００３４】
本発明の接着剤用水性樹脂組成物は、種々の樹脂からなる基材のための接着剤として有用であるが、例えばポリオレフィン系樹脂などの難密着性の基材やアクリル樹脂などの極性樹脂の基材に特に有用であり、特にアクリル樹脂からなる基材やポリオレフィン系樹脂からなる基材に有用である。
【００３５】
かかるオレフィン系樹脂としては、例えば、ポリエチレン、ポリプロピレン、ポリ（４−メチル−１−ペンテン）、環状オレフィン樹脂、エチレン系ランダム共重合体、エチレン系ブロック共重合体、プロピレン系ランダム共重合体、プロピレン系ブロック共重合体等が挙げられる。それらのうちでも、ポリプロピレン、プロピレン系ランダム共重合体およびプロピレン系ブロック共重合体は、オレフィン系樹脂として特に好ましい。
【００３６】
エチレン系ランダム共重合体、エチレン系ブロック共重合体、プロピレン系ランダム共重合体およびプロピレン系ブロック共重合体は、例えば、エチレンまたはプロピレン以外のα−オレフィンから誘導される単量体単位、あるいはジエン化合物から誘導される単量体単位を含む。そのような単量体単位の具体例としては、エチレン、１−ブテン、１−ペンテン、１−ヘキセン、４−メチル−１−ペンテン、１−オクテン、１−デセン等のα-オレフィンから誘導される単量体単位；１,４−ヘキサジエン、１,６−オクタジエン、２−メチル−１,５−ヘキサジエン、６−メチル−１,５−ヘプタジエン、７−メチル−１,６−オクタジエン等の鎖状非共役ジエンから誘導される単量体単位；シクロヘキサジエン、ジシクロペンタジエン、メチルテトラヒドロインデン、５−ビニルノルボルネン、５−エチリデン−２−ノルボルネン、５−メチレン−２−ノルボルネン、５−イソプロピリデン−２−ノルボルネン、６−クロロメチル−５−イソプロペニル−２−ノルボルネン等の環状非共役ジエンから誘導される単量体単位；および２,３−ジイソプロピリデン−５−ノルボルネン、２−エチリデン−３−イソプロピリデン−５−ノルボルネン、２−プロペニル−２,２−ノルボルナジエン等から誘導される単量体単位が挙げられる。このような単量体単位の含有量は、好ましくは１〜２０質量％、より好ましくは２〜１５質量％である。
【００３７】
また、本発明の接着剤用水性樹脂組成物が適用されるポリオレフィン系樹脂からなる基材は、上記の各種重合体もしくは樹脂を射出成形、圧縮成形、中空成形、押し出し成形、回転成形等の公知の成形方法のいずれによって成形したものであってもよい。
【００３８】
以上に説明した本発明の接着剤用水性樹脂組成物は、（メタ）アクリル酸４−t−ブチルシクロヘキシル単量体（ａ）単位を有するアクリル系重合体（Ａ）を含有しているので、含塩素化合物や酸変性ポリオレフィン樹脂を用いていないにもかかわらず、ポリオレフィン系樹脂からなる基材に対する密着性が良好であり、また界面活性剤の含有量が低減されているので、耐水性などの密着特性に優れている。
【実施例】
【００３９】
以下に合成例、実施例および比較例を挙げて本発明をさらに説明するが、本発明はこれらの実施例により何ら制限されるものではない。
【００４０】
なお、合成例において合成した重合体の組成および平均粒子径は、以下の方法により評価した。
【００４１】
重合体の組成
１Ｈ-ＮＭＲ（日本電子（株）製、ＪＮＭ−ＥＸ２７０）により求めた。
【００４２】
重合体の数平均分子量
ＧＰＣ（Ｗａｔｅｒｓ社製、ＧＰＣ１５０−Ｃ）を用い、ポリメタクリル酸メチルをスタンダードとして測定した。
【００４３】
平均粒子径
動的光散乱粒子計ＤＬＳ−６００（大塚電子（株）製）にてエマルション組成物中の重合体粒子径（重量平均粒子径）を測定した。
【００４４】
合成例１
温度計、サーモスタット、攪拌器および還流冷却器を備えた反応容器に、アクリル酸４−ｔ−ブチルシクロヘキシル１００質量部からなる単量体（ａ）、脱イオン水４００質量部、界面活性剤（花王（株）製、ペレックスＳＳ−Ｌ）１質量部、クメンハイドロパーオキサイド０．３質量部およびn−オクチルメルカプタン０．２質量部を仕込み、窒素バブリングにより系内を窒素置換した。この溶液を攪拌しながら液温を７０℃に昇温した後、硫酸第一鉄０．０００４質量部、エチレンジアミン四酢酸二ナトリウム０．００１２質量部、ロンガリット ０．４質量部および脱イオン水１０部からなる還元剤系水溶液を投入し、７０℃で３時間保持した。
【００４５】
次いで、液温を４０℃まで冷却し、３００メッシュのナイロンクロスでろ過することにより、平均粒子径１００ｎｍ、数平均分子量８５，０００であるエマルション組成物を得た。
【００４６】
合成例２
単量体（ａ）としてアクリル酸４−ｔ−ブチルシクロヘキシル１００質量部を用いるかわりに、アクリル酸４−ｔ−ブチルシクロヘキシル８０質量部とメタクリル酸メチル２０質量部の混合物を用いた以外は合成例１と同様にして、平均粒子径９２ｎｍ、数平均分子量８２，０００であるエマルション組成物を得た。
【００４７】
合成例３
単量体（ａ）としてアクリル酸４−ｔ−ブチルシクロヘキシル１００質量部を用いるかわりに、アクリル酸４−ｔ−ブチルシクロヘキシル８０質量部とアクリル酸ブチル２０質量部の混合物を用いた以外は合成例１と同様にして、平均粒子径９５ｎｍ、数平均分子量８３，０００であるエマルション組成物を得た。
【００４８】
合成例４
単量体（ａ）としてアクリル酸４−ｔ−ブチルシクロヘキシル１００質量部を用いるかわりに、アクリル酸４−ｔ−ブチルシクロヘキシル９０質量部とアクリル酸４−ヒドロキシブチル１０質量部の混合物を用いた以外は合成例１と同様にして、平均粒子径１２５ｎｍ、数平均分子量８８，０００であるエマルション組成物を得た。
【００４９】
合成例５
単量体（ａ）としてアクリル酸４−ｔ−ブチルシクロヘキシル１００質量部を用いるかわりに、メタクリル酸メチルを１００質量部用いた以外は合成例１と同様にして、平均粒子径１１０ｎｍ、数平均分子量８６，０００であるエマルション組成物を得た。
【００５０】
実施例１〜４
合成例１〜４において得られた各エマルション組成物１００質量部に、濡れ剤（日信化学工業（株）製、サーフィノール４４０）４質量部および成膜助剤（Ｎ−メチルピロリドン５０％水溶液）１質量部を混合した溶液を、ポリプロピレン製基材（日本ポリケム（株）製、ノバテックＦＡ３ＤＡ、ＩＳＯ棒６４×１２．６×６ｍｍ）の中央部分に、２０μｌの量で塗布し、図１に示すように、ポリプロピレン製基材１同士を十字になるよう重ね合わせた（接着面２のサイズ：１．２６ｃｍ×１．２６ｃｍ）。５００ｇの荷重下に室温で１５分間放置後、１２０℃に設定した乾燥機で２時間乾燥させ、ポリプロピレン製基材からなる接着試験片を作製した。
【００５１】
実施例５
合成例２において得られたエマルション組成物を用いて、ポリプロピレン製基材のうち一方をＰＭＭＡ製基材（三菱レイヨン（株）製、アクリペットＶＨ、ＩＳＯ棒６４×１２．６×６ｍｍ）に代え、乾燥を１００℃に設定した乾燥機で３時間乾燥させた以外は実施例１〜４と同様にして接着試験片を作製した。
【００５２】
上記試験片の接着強度をテンシロンＵＴＭ−１−２５００（東洋ホールディング（株）製）を用いて測定した。具体的には、図２に示すように、接着試験片の上側の基材の両端を固定治具３，３上に載せ、下側の基材の２箇所に力を加え、剥離速度を２ｍｍ／ｍｉｎとして試験片を剥離させ、その際の応力を接着剥離強度として測定した。結果を以下の表１に示す。
【００５３】
比較例１
合成例５において得られたエマルション組成物を用いて、実施例１と同様の操作を行って、接着試験片を作製し、接着剥離強度を測定した。結果を以下の表１に示す。
比較例２
合成例５において得られたエマルション組成物を用いて、実施例５と同様の操作を行って、接着試験片を作製し、接着剥離強度を測定した。結果を以下の表１に示す。
【００５４】
【表１】
2006219551.tif 000002
【００５５】
実施例および比較例から明らかなように、本発明の接着剤用水性樹脂組成物は、ポリプロピレン樹脂からなる基材への密着性に優れている。
【産業上の利用可能性】
【００５６】
本発明の接着剤用水性樹脂組成物は、ポリオレフィン系樹脂からなる基材やアクリル樹脂などの極性樹脂に高い密着性を示し、耐水性などの密着性能に優れる。従って、家電製品や自動車部材などの樹脂間の接着を必要とする場合の接着剤として、様々な用途に使用することが可能である。
【図面の簡単な説明】
【００５７】
【図１】接着剥離試験に使用する接着試験片を示す斜視図である。
【図２】接着剥離試験の方法を説明するための斜視図である。
【符号の説明】
【００５８】
１    接着試験片
２    接着面
３    固定治具
【図１】
2006219551.tif 000003
【図２】
2006219551.tif 000004